Brevet FR3072091A1 (20190412)

REVENDICATIONS1. Pièce (10) comprenant : - un substrat (20) dont au moins une partie adjacente à une surface (S) du substrat est en un matériau comprenant du silicium ; - une sous-couche d'accrochage (30) située sur la surface (S) du substrat et comprenant du silicium, - une barrière environnementale (40) qui comprend une couche externe (42) en céramique recouvrant la sous-couche d'accrochage (30), caractérisée en ce que ladite barrière environnementale (40) comprend en outre une couche interne (41) auto-cicatrisante située entre la sous-couche d'accrochage (30) et la couche externe (42), ladite couche interne (41) comprenant une matrice (41m) dans laquelle sont dispersées des particules (41p) silico-formeuses, ces particules (41p) étant aptes à générer une phase de cicatrisation de fissures (41f) de la matrice (41m) en présence d'oxygène.\n<CLM>\1\tPièce (10) selon la revendication 1 dans laquelle les particules (41p) de la couche interne (41) comprennent des particules céramiques, préférentiellement des particules de carbure de silicium, ou de nitrure de silicium, ou d'une phase MAX comprenant du silicium, ou un mélange de telles particules.\n<CLM>\1\tPièce (10) selon la revendication 1 ou 2 dans laquelle les particules (41p) de la couche interne (41) comprennent des particules métalliques, préférentiellement des particules de silicium élément Si, ou d'un siliciure métallique, ou un mélange de telles particules.\n<CLM>\1\tPièce (10) selon l'une quelconque des revendications 1 à 3, dans laquelle les particules de la couche interne ont une taille moyenne inférieure ou égale à 5pm, et préférentiellement inférieure ou égale à 2pm. 15\n<CLM>\1\tPièce (10) selon l'une quelconque des revendications 1 à 4, dans laquelle la couche interne comprend un taux de charge volumique de particules (41p) supérieur ou égal à 5% et inférieur à 50%, et préférentiellement compris entre 20% et 40%. 5\n<CLM>\1\tPièce (10) selon l'une quelconque des revendications 1 à 5, dans laquelle la couche interne possède une épaisseur comprise entre 10prn et 300pm, et préférentiellement entre 100pm et 200pm. 10\n<CLM>\1\tPièce (10) selon l'une quelconque des revendications 1 à 6, dans laquelle la matrice de la couche interne est en silicate, préférentiellement un monosilicate ou un disilicate de terre rare, ou un aluminosilicate comme la milite, ou de la cordiérite. 15\n<CLM>\1\tPièce (10) selon l'une quelconque des revendications 1 à 7, dans laquelle la matrice de la couche interne et la couche externe sont formées du même matériau.\n<CLM>\1\tProcédé de fabrication d'une pièce (10) selon l'une quelconque 20 des revendications 1 à 8, comprenant les étapes suivantes : - (El) dépôt de la sous-couche d'accrochage (30) comprenant du silicium sur la surface (S) du substrat (20) ; - (E2) dépôt de la couche interne (41) de la barrière environnementale (40) sur la sous-couche d'accrochage (30) ; 25 - (E3) dépôt de la couche externe (42) de la barrière environnementale (40) sur la couche interne (41), ladite couche externe (42) étant en céramique.\n<CLM>\1\tProcédé selon la revendication 9, dans lequel le dépôt de la 30 couche interne (41) est réalisé par projection plasma dans laquelle un matériau destiné à former les particules est introduit dans un jet de plasma sous la forme d'une suspension en milieu liquide.